(57)【要約】【課題】手軽に設置でき、しかも放射線等の遮蔽が可能な遮蔽布及び、その遮蔽布を用いた幕を提供する。【解決手段】遮蔽布１は、布材３と、上記布材３に積層され、アクリル発泡樹脂とこれに混入される硫酸バリウムとを有して放射線及びＸ線を遮蔽する機能を有する遮蔽層７と、布材３と遮蔽層７との間に設けられたアンダーコート５と、遮蔽層７の外表面上に設けられた保護層１１とを具備する。【選択図】図１
0003172240.tif 000002
【実用新案登録請求の範囲】
【請求項１】
布材と、
上記布材に積層され、発泡樹脂とこれに混入される硫酸バリウムとを有して放射線及びＸ線を遮蔽する機能を有する遮蔽層とを具備することを特徴とする遮蔽布。
【請求項２】
請求項１に記載の遮蔽布において、
上記遮蔽層のコーティング量が、２９０ｇ／ｍ２  以上で８００ｇ／ｍ２  以下であることを特徴とする遮蔽布。
【請求項３】
請求項１または２に記載の遮蔽布において、
前記発泡樹脂はアクリル発泡樹脂であることを特徴とする遮蔽布。
【請求項４】
請求項３に記載の遮蔽布において、
上記布材と上記遮蔽層との間に、アクリル樹脂からなるアンダーコートが設けられていることを特徴とする遮蔽布。
【請求項５】
請求項１乃至４のいずれかに記載の遮蔽布において、
上記布材とは反対側に設けられて上記遮蔽層の外表面を保護する保護層をさらに備えることを特徴とする遮蔽布。
【請求項６】
請求項１に記載の遮蔽布を用いた幕。
【考案の詳細な説明】
【技術分野】
【０００１】
本考案は、建物内部の被遮蔽部を放射線（α線、β線、γ線等）やＸ線などから遮蔽する新規な遮蔽布および、その遮蔽布を用いて作製されたカーテンなどの幕に関する。
【背景技術】
【０００２】
上記放射線やＸ線など（以下、放射線等と言う。）を遮蔽する手段として、従来から金属製の遮蔽物が用いられることが一般的であり、上記遮蔽布により窓を覆うようなものは存在しなかった。但し、建物の窓に装着されるガラスに関し、放射線遮蔽ガラスが提案されている（例えば、特許文献１等参照）。
【先行技術文献】
【特許文献】
【０００３】
【特許文献１】特開２００７−１３７７５８号
【考案の概要】
【考案が解決しようとする課題】
【０００４】
しかしながら、上記放射線遮蔽ガラスを既存の窓に用いる場合には、ガラスのカットに困難性を有し、手軽に設置し難いという難点があった。
【０００５】
そこで、本考案は、このような難点を解決すべくなされたもので、手軽に設置でき、しかも放射線等の遮蔽が可能な遮蔽布及び、その遮蔽布を用いた幕を提供することを目的とする。
【課題を解決するための手段】
【０００６】
本考案の遮蔽布は、布材と、上記布材に積層され、発泡樹脂とこれに混入される硫酸バリウムとを有して放射線及びＸ線を遮蔽する機能を有する遮蔽層とを具備することを特徴とする。本考案による場合には、被遮蔽部に対して遮蔽布を配設することにより、遮蔽層が被遮蔽部に到達する放射線及びＸ線を少なくすることになる。また、発泡樹脂を用いた遮蔽層が柔軟性を有し、また片方の外表面が布材からなる遮蔽布であるので、このような遮蔽布は窓を覆うカーテン等の幕として用いることが可能であり、放射線等から被遮蔽部を手軽に遮蔽することができる。ここで、布材としては、織物、編み物、不織布などを含み、材質も天然繊維や化学繊維等を含む。
【０００７】
この遮蔽布において、上記遮蔽層のコーティング量は、２９０ｇ／ｍ２  以上で８００ｇ／ｍ２  以下にすることが好ましい。遮蔽層のコーティング量を８００ｇ／ｍ２  以下にする理由は、縫製が可能となってカーテン等の幕を作製することができるからである。上記幕としては、上記カーテンの他に、バーチカルブラインド、アコーディオンカーテン、パネルスクリーン、ローマンシェード、ロールスクリーン、プリーツスクリーン、カーテンブラインド、のれん、またはタペストリーなど（以下、カーテン等と言う。）が該当する。一方、上記遮蔽層のコーティング量を２９０ｇ／ｍ２  以上にする理由は、布材に遮蔽層を形成するタイプであっても放射線等の透過率を９０％以下に低下させることが可能になるからである。また、放射線等の透過率を更に低下させる場合には、本考案の遮蔽布を重ねて用いることで容易に対応できる。
【０００８】
また、この遮蔽布において、前記発泡樹脂はアクリル発泡樹脂であることが好ましい。この構成による場合には、アクリル発泡樹脂を使用するので、遮蔽層が布材等から剥離し難くすることができる。
【０００９】
更に、この遮蔽布において、上記布材と上記遮蔽層との間に、アクリル樹脂からなるアンダーコートが設けられていることが好ましい。この場合には、アンダーコートが遮蔽層の布材からの剥離を抑制することができる。その理由は、遮蔽層に硫酸バリウムを混合しているため剥離し易いが、布材と遮蔽層との間にアクリル樹脂からなるアンダーコートを設けることにより剥離の抑制が有効になるからである。
【００１０】
更にまた、この遮蔽布において、上記布材とは反対側に設けられて上記遮蔽層の外表面を保護する保護層をさらに備える構成とすることが好ましい。この構成による場合には、保護層が遮蔽層の外表面を保護し、遮蔽層の破損、剥離などや、他の物への癒着等を防ぐことが可能になる。
【００１１】
また、本考案の幕は、本考案の遮蔽布を用いたものであるので、本考案の遮蔽布と同様の効果が得られる。
【考案の効果】
【００１２】
本考案による場合には、手軽に設置でき、しかも放射線等の遮蔽が可能な遮蔽布及び、その遮蔽布を用いた幕を提供することが可能になる。
【図面の簡単な説明】
【００１３】
【図１】本考案に係る遮蔽布を示す断面図である。
【考案を実施するための形態】
【００１４】
以下に、本考案の実施形態を具体的に説明する。
【００１５】
図１は、本考案に係る遮蔽布の一実施形態を示す断面図である。
【００１６】
この遮蔽布１は、布材３と、この布材３の上に積層されたアンダーコート５と、このアンダーコート５の上に積層された遮蔽層７と、遮蔽層７の上に積層され、遮蔽層７の外表面を保護する保護層１１とを有する。
【００１７】
布材３は、織物、編み物、不織布などを含み、また材質も天然繊維や化学繊維等を含むものである。また、アンダーコート５は、例えばアクリル樹脂からなる。
【００１８】
遮蔽層７は、アンダーコート５側の第１コート膜８と、その第１コート膜８のアンダーコート５とは反対側の第２コート膜９とを有する。これら第１コート膜８及び第２コート膜９は、例えば公知のドクターナイフコーティング法を用い、同一素材により形成されていて、例えばアクリル発泡樹脂と硫酸バリウムとを混合したもので形成されている。硫酸バリウムは、アクリル発泡樹脂に対し、重量比で、１：０．５〜１：１．５の割合にしている。アクリル発泡樹脂は、遮蔽層７が布材３から剥離し難くするために用いている。
【００１９】
上記第１コート膜８は、アクリル発泡樹脂により形成され、その下層であるアンダーコート５も、同じアクリル樹脂により形成されているので、アンダーコート５は遮蔽層７の布材３からの剥離を抑制することができる。
【００２０】
保護層１１は、例えばシリコン樹脂製であり、第２コート膜９の外側、つまり遮蔽層７の外表面を保護するため、或いは、遮蔽層７の破損、剥離などや、他の物への癒着等を防ぐために形成されている。保護層１１の材質は、シリコン樹脂に限らず、その他の材料としてポリ塩化ビニル樹脂などを使用することもできる。
【００２１】
なお、一例として、遮蔽布１の全体の厚みは０．７５ｍｍ、布材３の厚みは０．４５ｍｍ、アンダーコート５と遮蔽層７と保護層１１との合計の厚みは０．３ｍｍとしている。
【００２２】
この実施形態の遮蔽布１にあっては、遮蔽層７を第１コート膜８と第２コート膜９との２膜で形成され、遮蔽層７のコーティング量が６１２ｇ／ｍ２  程度であった。この遮蔽布１に対してＸ線透過測定を行い、測定結果を以下の表１の実施例１に示す。なお、測定条件は、以下の通りである。Ｘ線装置の形式はＴＯＳＨＩＢＡ  ＥＸ−２６０ＧＨ−３、試験管電圧は１００ｋＶ、測定機器はラドコンがＶＩＣＴＯＲＥＥＮ  Ｍｏｄｅｌ  ５００、プローブがＶＩＣＴＯＲＥＥＮ  ５５０−４−Ｔ、Ｘ線ビームの大きさが２２ｍｍφである。また、測定方法は、Ｘ線装置からのＸ線を総てろ過し（ベリリウム１ｍｍｔ＋アルミニウム２ｍｍｔ＋銅０．３ｍｍｔ）、直径２２ｍｍφの鉛コリメータで絞り試料を透過させ、透過したＸ線の線量率を計測器により測定した。測定については測定１点に対し１０回の測定を行い、平均処理を行った。
【００２３】
【表１】
0003172240.tif 000003
【００２４】
この表１には、上記実施例１の他に、実施例１の遮蔽布１を２枚重ねた実施例２の測定結果、実施例１の遮蔽布１を３枚重ねた実施例３の測定結果も併せて示す。また、他の実施例として、遮蔽層７を１コート膜（コーティング量が２９０ｇ／ｍ２  ）とした実施例４、遮蔽層７を４コート膜（４つのコート膜が積層されたもので、全体のコーティング量が５５６ｇ／ｍ２  ）とした実施例５、遮蔽層７を３コート膜（３つコート膜が積層されたもので、全体のコーティング量が９５８ｇ／ｍ２  ）とした実施例６、遮蔽層７を３コート膜（３つのコート膜が積層されたもので、全体のコーティング量が８８１ｇ／ｍ２  ）とした実施例７を示す。そして、これら実施例４〜７の測定結果も併せて載せている。なお、実施例７における３コート膜の中間膜は、硫酸バリウムの比率を他の外側の２コート膜に対して向上させたものである。
【００２５】
また、この表１には、遮蔽層の膜数（遮蔽層のコーティング量）や測定結果（透過率（％））の他に、縫製に対する適否も併せて表している。
【００２６】
この表１より理解されるように、遮蔽層が２コート膜でコーティング量が６１２ｇ／ｍ２  である実施例１の遮蔽布１では、透過率が７９％である。これに対し、遮蔽層が１コート膜でコーティング量が実施例１の半分程度の２９０ｇ／ｍ２  である実施例４では透過率が９０％と低くなり、遮蔽層が４コート膜であってもコーティング量が実施例１と同程度の５５６ｇ／ｍ２  である実施例５では透過率が実施例１と同程度の８１％となる。また、遮蔽層が３コート膜でコーティング量が実施例１よりも大分多い９５８ｇ／ｍ２  である実施例６では透過率が７２％となり、同様に遮蔽層が３コート膜でコーティング量が実施例１よりも大分多い８８１ｇ／ｍ２  である実施例７では透過率が７５％となっていて、実施例１の透過率７９％よりも透過率が優れる。よって、透過率を低下させるためには、遮蔽層のコーティング量を増大させることが望ましい。
【００２７】
しかしながら、遮蔽層のコーティング量を増大させるに伴って縫製が困難になっていき、コーティング量が８００ｇ／ｍ２  を超えると縫製が不可能になる。そのため、遮蔽層のコーティング量の上限を８００ｇ／ｍ２  としている。よって、実施例６、７のように、コーティング量が９００ｇ／ｍ２  程度で遮蔽層が３コート膜である場合には、縫製が可能な上限である８００ｇ／ｍ２  を超えるため、カーテンなどに縫製することが困難である。
【００２８】
また、遮蔽層のコーティング量としては、２９０ｇ／ｍ２  以上にすることが好ましい。その理由は、布材に遮蔽層を形成するタイプであっても放射線等の透過率を９０％以下に低下させることができるからである。なお、以上のような遮蔽布は、ソフトでドレープ性を有していて取扱に優れているため、放射線等の透過率を更に低下させる場合には、遮蔽布を重ねて用いることにより容易に対応することができる。特に、コーティング量が８００ｇ／ｍ２  以下の縫製が可能な遮蔽布である場合には、極めて取り扱い性がよく、遮蔽布を重ねて用いることが簡単にできる。
【００２９】
このような条件下で得られた実施例１の遮蔽布１は、上述したように縫製が可能であり、かつ裁断も可能であるので、放射線等を遮蔽することができるカーテンなどの幕を作製することができる。そして、そのカーテンを２重または３重に設けることで、窓から入る放射線等の透過率を、実施例２、３に示すように６７％、５０％まで低減させることが可能になる。この場合、重ねられるカーテンは、１つずつ別のカーテンレールなどに吊り下げられ少し隙間をあけて使用されるが、遮蔽布１の布材３と反対側の外表面がシリコン樹脂製の保護層１１で保護されているので、遮蔽層７の破損、剥離などや、カーテン周りの他の物に対し遮蔽層７の癒着などが起こらないようにすることができる。
【００３０】
したがって、以上説明した本実施形態の遮蔽布１は、その状態のまま、或いはカーテンに縫製して窓を覆うことができ、手軽に設置することが可能であり、しかも建物内部の被遮蔽部を放射線等から遮蔽することができる。
【００３１】
なお、上述した実施例では１つの遮蔽布１におけるコーティング量が２９０ｇ／ｍ２  以上で９５８ｇ／ｍ２  以下の範囲の場合を例に挙げて説明しているが、本考案の遮蔽布は、前記範囲を超えるものを含む。
【００３２】
また、上述した実施形態では布材の片面に遮蔽層をドクターナイフコーティング法により形成しているが、本考案はこれに限らない。例えば、布材の片面に遮蔽層を形成することができれば、ドクターナイフに代えて、ロールコーターなどを用いた他のコーティング法を用いてもよい。
【００３３】
更に、上述した実施形態では遮蔽布を用いてカーテンを作製しているが、本考案はカーテンに限らず、バーチカルブラインド、アコーディオンカーテン、パネルスクリーン、ローマンシェード、ロールスクリーン、プリーツスクリーン、カーテンブラインド、のれん、またはタペストリーなどの幕にも用いることができる。なお、これらの幕に関しては、「ＮＩＦ創立２０周年記念  インテリア情報ハンドブック  平成１２年３月発行  社団法人  日本インテリアファブリックス協会」および「ＮＩＦ  テキスト  カーテン  編集  社団法人  日本インテリアファブリックス協会  調査・人材育成委員会  発行  社団法人  日本インテリアファブリックス協会  ２００２年２月１日  初版発行」に詳細が記載されている。
【符号の説明】
【００３４】
１    遮蔽布
３    布材
５    アンダーコート
７    遮蔽層
８    第１コート膜
９    第２コート膜
１１    保護層
【図１】
0003172240.tif 000004